(57)【要約】【課題】高分子分散型液晶素子の黄変を抑制し、また二色性色素を併用した場合であっても色素の褪色ないし黄変が抑制できる高分子分散型液晶素子用液晶組成物を提供する。【解決手段】液晶成分と重合性化合物と光重合開始剤とを少なくとも含んでなる高分子分散型液晶素子用液晶組成物であって、前記光重合開始剤が、波長３８０ｎｍ以上に吸収帯域を有するものであることを特徴とする。【選択図】図１
2019011412.tif 000002
【特許請求の範囲】
【請求項１】
液晶成分と重合性化合物と光重合開始剤とを少なくとも含んでなる高分子分散型液晶素子用液晶組成物であって、
前記光重合開始剤が、波長３８０ｎｍ以上に吸収帯域を有するものであることを特徴とする、高分子分散型液晶素子用液晶組成物。
【請求項２】
前記光重合開始剤は、アシルフォスフィンオキサイド系光重合開始剤である、請求項１に記載の高分子分散型液晶素子用液晶組成物。
【請求項３】
二色性色素をさらに含んでなる、請求項１または２に記載の高分子分散型液晶素子用液晶組成物。
【請求項４】
請求項１〜３のいずれか一項に記載の高分子分散型液晶素子用液晶組成物を用いて高分子分散型液晶素子を製造する方法であって、
高分子分散型液晶素子用液晶組成物に、波長３８０ｎｍ以上の光を照射して重合性化合物を重合させてポリマーを形成し、
前記ポリマーの３次元ネットワーク構造中に液晶成分が連続層をなす構造、または、前記ポリマー中に液晶成分の液滴が分散している構造、またはそれら両者が混在する構造を発現させる、
ことを含む、高分子分散型液晶素子の製造方法。
【請求項５】
前記重合が、ピーク波長が４０５ｎｍの光源を有する蛍光灯を用いて行われる、請求項４に記載の方法。
【請求項６】
前記重合が、ＬＥＤ光源を用いて行われる、請求項４に記載の方法。
【請求項７】
一対の長尺状の支持基材の間に高分子分散型液晶素子用液晶組成物を挟持し、前記長尺方向に移動させながら、前記支持基材の何れか一方または両方から光照射を連続的に行う、請求項４〜６のいずれか一項に記載の方法。
【請求項８】
請求項１〜３のいずれか一項に記載の高分子分散型液晶素子用液晶組成物を用いた高分子分散型液晶素子。
【発明の詳細な説明】
【技術分野】
【０００１】
本発明は、液晶組成物に関し、より詳細には、高分子分散型液晶素子用液晶組成物およびそれを用いた高分子分散型液晶素子に関する。
【背景技術】
【０００２】
高分子分散型液晶素子は、透明電極が形成された２枚の透明基材の間に紫外線硬化型樹脂中に駆動型液晶の液滴が分散された液晶層が形成された構造、または液晶分子中に高分子のネットワークが形成された構造を有した素子であり、透明電極間に印加される電圧をＯＮ、ＯＦＦすることにより、透明および散乱状態を切替える素子である。当該素子は、電圧がＯＮのときに透明状態となるノーマルモード、電圧がＯＮのときに散乱状態となるリバースモードの２種類のモードが存在する。
【０００３】
上記した高分子分散型液晶は、ＰＤＬＣ（Ｐｏｌｙｍｅｒ  Ｄｉｓｐｅｒｓｅｄ  ＬＣ）と呼ばれるタイプやＰＮＬＣ（Ｐｏｌｙｍｅｒ  Ｎｅｔｗｏｒｋ  ＬＣ）と呼ばれるタイプ等が提案されている。これらのタイプの高分子分散型液晶は、一般的に、非重合性のネマティック液晶成分と重合性化合物と光重合開始剤とを含む組成物を、ガラスセルやプラスチックフィルムで挟持し、紫外線を照射することによって重合性化合物を重合させると同時に、重合したポリマーと液晶成分とを相分離させ、ポリマーの３次元ネットワーク構造中に液晶成分が連続層をなす構造、または、液晶成分の液滴がポリマー中に分散している構造、またはそれら両者が混在する構造を発現させることにより製造される。
【０００４】
このような構造を有する高分子分散型液晶素子は偏光板を必要としないため、従来の偏光板を用いた液晶表示素子に比べて明るい表示が実現でき、また、素子の構成も単純であることから、光シャッターや調光フィルムといった光学素子に応用されている。例えば、電車や自動車等の車両、建築物の窓といった用途以外にも、液晶ディスプレイのバックライトと組合せることで液晶ディスプレイの視野角制御に用いられたり（特許文献１）、プロジェクター用のスクリーンとしても用いられている（特許文献２）。
【先行技術文献】
【特許文献】
【０００５】
【特許文献１】特開平５−７２５２９号公報
【特許文献２】特開平６−３０１００５号公報
【発明の概要】
【発明が解決しようとする課題】
【０００６】
上記のように、高分子分散型液晶は重合性化合物を紫外線照射により重合させて硬化（ポリマー化）させることにより製造されるものであるが、紫外線照射により、液晶成分が黄変してしまうといった問題があった。このような問題に対して、液晶成分と重合性化合物と光重合開始剤とを含む組成物に二色性色素を添加して、高分子分散型液晶を着色することも可能であるが、その場合であっても、紫外線照射によって二色性色素が褪色ないし黄変してしまうことが考えられる。
【０００７】
本発明は、このような課題に鑑みてなされたものであり、高分子分散型液晶素子の黄変を抑制し、また二色性色素を併用した場合であっても色素の褪色ないし黄変が抑制できる高分子分散型液晶素子用液晶組成物ことを目的としている。
【課題を解決するための手段】
【０００８】
本発明は、液晶成分と重合性化合物と光重合開始剤とを少なくとも含んでなる高分子分散型液晶素子用液晶組成物であって、
前記光重合開始剤が、波長３８０ｎｍ以上に吸収帯域を有するものであることを特徴とする。
【０００９】
本発明の実施態様においては、前記光重合開始剤は、アシルフォスフィンオキサイド系光重合開始剤であってもよい。
【００１０】
本発明の実施態様においては、高分子分散型液晶素子用液晶組成物は、さらに二色性色素を含んでいてもよい。
【００１１】
本発明の別の実施形態による高分子分散型液晶素子の製造方法は、上記高分子分散型液晶素子用液晶組成物を用いて高分子分散型液晶素子を製造する方法であって、
高分子分散型液晶素子用液晶組成物に、波長３８０ｎｍ以上の光を照射して重合性化合物を重合させてポリマーを形成し、
前記ポリマーの３次元ネットワーク構造中に液晶成分が連続層をなす構造、または、前記ポリマー中に液晶成分の液滴が分散している構造、またはそれら両者が混在する構造を発現させる、
ことを含むものである。
【００１２】
本発明の高分子分散型液晶素子の製造方法においては、前記重合が、ピーク波長が４０５ｎｍの光源を有する蛍光灯を用いて行われてもよい。
【００１３】
本発明の高分子分散型液晶素子の製造方法においては、前記重合が、ＬＥＤ光源を用いて行われてもよい。
【００１４】
本発明の高分子分散型液晶素子の製造方法においては、一対の長尺状の支持基材の間に高分子分散型液晶素子用液晶組成物を挟持し、前記長尺方向に移動させながら、前記支持基材の何れか一方または両方から光照射を連続的に行ってもよい。
【００１５】
本発明の別の実施形態による高分子分散型液晶素子は、上記高分子分散型液晶素子用液晶組成物を用いた高分子分散型液晶素子である。
【発明の効果】
【００１６】
本発明によれば、高分子分散型液晶素子用液晶組成物が３８０ｎｍ以上に吸収帯域を有する光重合開始剤を含み、３８０ｎｍ以上の波長を有する光源、例えば褪色防止蛍光灯等を用いて重合性化合物を重合させることができるため、高分子分散型液晶素子の黄変を抑制し、また二色性色素を併用した場合であっても色素の褪色ないし黄変が抑制された高分子分散型液晶素子を実現することができる。
【図面の簡単な説明】
【００１７】
【図１】本発明の高分子分散型液晶素子の断面模式図。
【図２】本発明の高分子分散型液晶素子の断面模式図。
【図３】高分子分散型液晶素子の製造の流れを模式的に示した概略図。
【発明を実施するための形態】
【００１８】
＜高分子分散型液晶素子用液晶組成物＞
本発明の高分子分散型液晶素子用液晶組成物は、液晶成分と重合性化合物と光重合開始剤とを少なくとも含むものである。以下、本発明の高分子分散型液晶素子用液晶組成物を構成する各成分について説明する。
【００１９】
［液晶成分］
液晶材料は、長手方向を有する液晶分子を含んだ液状の材料である。液晶分子は、その形状に対応した屈折率異方性を有している。すなわち、液晶分子の長手方向に直交する方向での屈折率と、液晶分子の長手方向に平行な方向での屈折率とは異なっている。このような液晶材料としては、特に限られないがネマティック材料等の液晶材料を用いることができる。具体的には、例えばメルク社製のＥ７等のネマティック材料等を用いることができる。
【００２０】
［重合性化合物］
また、重合性化合物としては、上記した液晶成分を相分離させることが可能でかつ光透過性の高い材料であればよく、単官能、多官能いずれの重合性モノマー（重合性基）を有する化合物を使用することができる。このような化合物としては、例えば、メチル（メタ）アクリレート等の単官能（メタ）アクリレート類、１，６−ヘキサンジオールジ（メタ）アクリレート、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の多官能（メタ）アクリレート類等が挙げられる。なお、（メタ）アクリレートとの表記は、アクリレートまたはメタクリレートを意味する。また、アクリル系以外にも、カチオン重合性モノマーとして、３，４−エポキシシクロヘキセニルメチル−３’，４’−エポキシシクロヘキセンカルボキシレート等の脂環式エポキシド類、ビスフェノールＡジグリシジルエーテル等のグリシジルエーテル類等を用いることもできる。これら重合性化合物は、要求される性能、塗布適性等に応じて、１種類単独でまたは２種類以上を併用して用いることができる。
【００２１】
重合性化合物の具体例としては、光硬化型脂肪族ウレタン樹脂、光硬化型芳香族ウレタン樹脂、光硬化型アクリル樹脂、光硬化型ウレタン（メタ）アクリレートが挙げられる。
【００２２】
高分子分散型液晶素子用液晶組成物中の重合性化合物の含有量は特に制限されるものではなく、高分子分散型液晶素子用液晶組成物が所望の粘度となるように適宜調整でき、例えば、組成物全体に対して５質量部以上、６０質量部以下の範囲とすることができる。
【００２３】
［光重合開始剤］
上述した液晶成分は紫外線照射によって黄変する場合がある。本発明においては、重合性化合物を重合させるための重合開始剤として、波長３８０ｎｍ以上に吸収帯域を有する重合開始剤を用いることに特徴を有している。即ち、このような重合開始剤を用いることにより、重合性化合物の重合を波長が３８０ｎｍ以上の光照射によって行うことができるようになるため、液晶成分が黄変してしまうのを抑制することができる。
【００２４】
このような波長３８０ｎｍ以上に吸収帯域を有する重合開始剤としては、アシルフォスフィンオキサイド系光重合開始剤を好適に使用することができる。アシルフォスフィンオキサイド系光重合開始剤は、３８０〜４５０ｎｍの波長の光により開始剤機能が発現する重合開始剤である。このような重合開始剤を用いることにより、重合性化合物の重合（硬化）を、いわゆる褪色防止用蛍光灯（光源のピーク波長が４０５ｎｍ）や、発光波長ピークが４００ｎｍ程度であるブルーＬＥＤ（発光ダイオード）等を光照射光源として用いることができる。なお、光重合開始剤の吸収帯域は長波長であるほど、液晶成分や二色性色素の黄変や褪色を抑制することができるが、４５０ｎｍ以上の吸収帯域を有する光重合開始剤は、可視光でも感光機能が発現してしまうため、高分子分散型液晶素子用液晶組成物の保存安定性が低下する場合がある。
【００２５】
アシルフォスフィンオキサイド系光重合開始剤としては、２，４，６−トリメチルベンゾイル−ジフェニル−フォスフィンオキサイド（商品名：ＴＰＯ、Ｌａｍｂｓｏｎ社製）、ビス（２，４，６−トリメチルベンゾイル）−フェニルフォスフィンオキサイド（商品名：ＩＲＧＡＣＵＲＥ８１９、ＢＡＳＦ社製）等が挙げられる。
【００２６】
アシルフォスフィンオキサイド系光重合開始剤と併用して、チオキサントン系光重合開始剤を使用してもよい。チオキサントン系光重合開始剤は、主に４００ｎｍ以上の紫外線の波長域で光吸収特性を有し、その範囲の波長の光により硬化反応の感光機能が発現するため、褪色防止用蛍光灯やブルーＬＥＤを光源とした光に対する重合性化合物の硬化性を促進することができる。なお、上記の４００ｎｍ以上の波長の光により感光機能が発現するとは、４００ｎｍ以上の波長域で光吸収特性を有することをいう。
【００２７】
チオキサントン系光重合開始剤としては、２，４−ジエチルチオキサントン、２−イソプロピルチオキサントン、４−イソプロピルチオキサントン等のチオキサントン系化合物を挙げることができる。市販品の代表例としては、ＤＥＴＸ、ＩＴＸ（Ｌａｍｂｓｏｎ社製）等が挙げられる。
【００２８】
アシルフォスフィンオキサイド系光重合開始剤の含有量は、重合性化合物１００質量部に対して、２質量部以上、２０質量部以下であることが好ましい。アシルフォスフィンオキサイド系光重合開始剤の含有量は、硬化性を高める観点から、前記重合性化合物１００質量部に対して、３質量部以上であることが好ましく、５質量部以上であることがより好ましい。また、アシルフォスフィンオキサイド系光重合開始剤の含有量は、重合性化合物を含む高分子分散型液晶素子用液晶組成物の貯蔵安定性を高める観点から、重合性化合物１００質量部に対して、１５質量部以下であることがより好ましい。
【００２９】
チオキサントン系光重合開始剤の含有量は、重合性化合物１００質量部に対して、１０質量部以下であることが好ましい。チオキサントン系光重合開始剤の含有量は、過剰添加を防止する観点から、重合性化合物１００質量部に対して、８質量部以下であることが好ましく、６質量部以下であることがより好ましい。
【００３０】
［二色性色素］
高分子分散型液晶素子用液晶組成物は、二色性色素を含んでいてもよい。二色性色素は、液晶分子と同様に、長手方向を有するとともに、液晶分子を駆動させるとその動きに従ってその向きを変化させる。そして、二色性色素は、その向きに応じて色味を有するようになる。高分子分散型液晶素子用液晶組成物が二色性色素を含有することにより、高分子分散型液晶素子は、低ヘイズ状態において無色透明または無色透明に近い状態に維持され、その一方で、高ヘイズ状態においては、単なる白濁ではなく、所定の色味を有しながら不可視状態とすることができる。例えば、所定の色味を、高分子分散型液晶素子の周囲の部分と同様の色にすると、高分子分散型液晶素子の部分が周囲の部分と外観が異なることを防ぐことができる。また、低ヘイズ状態にある高分子分散型液晶素子の色味が高分子分散型液晶素子の周囲の部分の色味と異なるようにして、高分子分散型液晶素子に意匠性を積極的に付与してもよい。このような二色性色素としては、例えば特開２００７−００９１２０号公報や特開２０１１−２４６４１１号公報に開示されているような種々の公知なものを用いることができる。本発明においては、上述したように、高分子分散型液晶素子用液晶組成物中の重合性化合物の重合（硬化）を、いわゆる褪色防止用蛍光灯（光源のピーク波長が４０５ｎｍ）や、発光波長ピークが４００ｎｍ程度であるブルーＬＥＤ（発光ダイオード）等を光照射光源として用いることができるため、二色性色素の褪色や黄変も抑制することができる。
【００３１】
［その他の任意成分］
高分子分散型液晶素子用液晶組成物は、粘度調整のために溶媒を含んでいてもよい。溶媒としては特に限定されるものではなく、例えば、ベンゼン、ヘキサン等の炭化水素系溶媒、メチルエチルケトン、メチルイソブチルケトン、シクロヘキサノン（ＣＨＮ）等のケトン系溶媒、テトラヒドロフラン、１，２−ジメトキシエタン、プロピレングリコールモノエチルエーテル（ＰＧＭＥ）等のエーテル系溶媒、クロロホルム、ジクロロメタン等のハロゲン化アルキル系溶媒、酢酸メチル、酢酸エチル、酢酸ブチル、プロピレングリコールモノメチルエーテルアセテート（ＰＧＭＥＡ）等のエステル系溶媒、Ｎ，Ｎ−ジメチルホルムアミド等のアミド系溶媒、ジメチルスルホキシド等のスルホキシド系溶媒、シクロヘキサン等のアノン系溶媒、メタノール、エタノール、イソプロピルアルコール等のアルコール系溶媒を例示することができるが、これらに限られるものではない。また、溶媒は、１種類単独であってもよく、２種類以上の混合溶媒であってもよい。なお、溶媒の量としては、特に制限されるものではなく、高分子分散型液晶素子用液晶組成物を塗布する際の粘度等を適宜調整することができる。
【００３２】
＜高分子分散型液晶素子＞
次に、本実施の形態に係る、上記高分子分散型液晶素子用液晶組成物を用いて高分子分散型液晶素子を製造する方法について説明する。図１および図２は、高分子分散型液晶素子の断面模式図であり、図３は、高分子分散型液晶素子の製造の流れを模式的に示した概略図である。
【００３３】
先ず、支持基材として、基材フィルム上に透明電極を形成し、透明電極フィルム１１Ａを形成する。基材フィルムとしては、例えば、ポリエチレンテレフタレート（ＰＥＴ）、ポリエチレンナフタレート（ＰＥＮ）等のポリエステル樹脂、ポリメチルメタクリレート（ＰＭＭＡ）等のアクリル樹脂、ポリプロピレン（ＰＰ）等のポリオレフィン樹脂、トリアセチルセルロース（三酢酸セルロース：ＴＡＣ）等のセルロース系樹脂、シクロオレフィンポリマー（ＣＯＰ）、ポリカーボネート（ＰＣ）樹脂などを含有するフィルム材を用いることができる。
【００３４】
また、透明電極材としては、ＩＴＯ（Indium Tin Oxide）、ＩＺＯ（Indium Zinc Oxide）、ＡＺＯ（Aluminum-doped Zinc Oxide）、ＧＺＯ（Gallium-doped Zinc Oxide）、ＡＴＯ（Antimony Tin Oxide）、ＺＮＯ（Zinc Oxide）等の金属酸化物を含有する層を、真空蒸着法、スパッタリング法、イオンプレーティング法等の物理的気相成長法（ＰＶＤ法）、化学的気相成長法（ＣＶＤ法）、またはこれらの２以上を組み合わせた方法を用いて形成することができる。また、上記基材フィルム上に導電性高分子材料を含有する層を形成してもよく、例えば導電性高分子材料を種々の塗布法または印刷法等を用いて基材フィルム上に形成することで、透明電極フィルム１１Ａを形成することができる。さらに、透明電極を銀ナノワイヤー、カーボンナノチューブ等を含有する層として形成する場合は、例えば銀ナノワイヤー、カーボンナノチューブ等を適当な溶剤に分散させた分散液を基材フィルム上に塗布した後に乾燥させることで、透明電極フィルム１１Ａを形成することができる。
【００３５】
次に、透明電極フィルム１１Ａ上に、高分子分散型液晶素子用液晶組成物を塗布して、高分子分散型液晶層１２を形成する。なお、液晶層形成用塗工液の塗工方法については、特に限定されず、例えば、ダイコート法、グラビアコート法、リバースコート法、ナイフコート法、ディップコート法、スプレーコート法、エアーナイフコート法、スピンコート法、ロールコート法、プリント法、浸漬引き上げ法、カーテンコート法、キャスティング法、バーコート法、エクストルージョンコート法、Ｅ型塗布方法等を用いることができる。
【００３６】
なお、図１に示すような、ポリマーの３次元ネットワーク構造中に液晶成分が連続層をなす構造（ＰＮＬＣ構造）のリバースモードＰＮＬＣを得るためには、透明電極フィルム１１Ａ上に、垂直配向膜１３Ａを形成しておく。垂直配向膜１３の形成は従来公知の方法により行うことができる。
【００３７】
次に、透明電極フィルム１１Ａ上に、あるいは配向膜１３Ａ上に、高分子分散型液晶層１２を形成させたのち、透明電極フィルム１１Ａと同様にして形成した透明電極フィルム１１Ｂを、高分子分散型液晶層１２が挟持されるようにして貼合する。この際、高分子分散型液晶１２の厚みを一定にするために、高分子分散型液晶素子用液晶組成物中にスペーサービーズを添加しておいてもよく、また、透明電極フィルム１１Ｂの表面にスペーサービーズをスプレー等により散布しておいてもよい。なお、高分子分散型液晶層１２ＡとしてＰＮＬＣ構造のリバースモードＰＮＬＣを使用するためには、透明電極フィルム１１Ｂ上にも垂直配向膜１３Ｂを形成しておく。
【００３８】
２つの透明電極フィルム（１１Ａおよび１１Ｂ）を貼合させることで得られた積層フィルムに対して、透明電極フィルム１１Ａ側から、または透明電極フィルム１１Ｂ側から、あるいは両側から、波長３８０ｎｍ以上の光を照射し、高分子分散型液晶素子用液晶組成物中の重合性化合物を重合させてポリマーを形成する。この際、貼合した透明電極フィルム（１１Ａおよび１１Ｂ）は高分子分散型液晶層１２に接着する。なお、光照射処理に先立ち、塗布する高分子分散型液晶素子用液晶組成物の膜厚を均一にするために、透明電極フィルム１１Ａの表面にレベリング処理を施すようにしてもよい。
【００３９】
光照射は、ピーク波長が４０５ｎｍの光源を有するいわゆる褪色防止用蛍光灯を用いて行うこともでき、また、発光波長が４００ｎｍ以上にあるブルーＬＥＤ等を用いて行うことができる。
【００４０】
光照射により重合性化合物が重合してポリマーが形成されると、図１に示すような、ポリマーの３次元ネットワーク構造１２０中に液晶成分１２１が連続層をなす構造（ＰＮＬＣ構造）、または、図２に示すような、ポリマー１２２中に液晶成分１２１の液滴１２３が分散している構造（ＰＤＬＣ構造）、またはそれら両者が混在する構造が発現し、高分子分散型液晶層１２が形成される。
【００４１】
その後、高分子分散型液晶素子として、所望とする大きさに切り出され、透明電極フィルムの一部分を剥離し、高分子分散型液晶層を除去して電極加工を行ない、高分子分散型液晶素子とすることができる。
【００４２】
上記のようにして得られたＰＮＬＣ構造の高分子分散型液晶素子（図１）は、リバースモードの高分子分散型液晶素子であり、垂直配向膜１３Ａおよび１３Ｂ間の誘電異方性が負の液晶成分１２１中にポリマーネットワーク構造１２０が形成された状態となっており、電圧が印加されない状態では、液晶成分１２１が垂直配向膜１３Ａおよび１３Ｂにより配向するため入射光が透過し、電圧を印加することにより、液晶成分１２１が近傍のポリマーネットワーク構造１２０の向きに沿って傾斜するため、全体として散乱状態となる。
【００４３】
また、ＰＤＬＣ構造の高分子分散型液晶素子（図２）は、ノーマルモードの高分子分散型液晶素子であり、ポリマー１２２中に誘電異方性が正の液晶成分１２１の液滴１２３が分散した構造となっており、電圧が印加されない状態では液晶成分１２１の向きがそろわないため入射光が散乱し、電圧を印加することにより、液晶成分１２１の向きが電界の向きに整列し、入射光が透過する。
【００４４】
本発明の高分子分散型液晶素子によれば、３８０ｎｍ以上に吸収帯域を有する光重合開始剤を含み、３８０ｎｍ以上の波長を有する光源、例えば褪色防止蛍光灯等を用いて重合性化合物を重合させることができるため、高分子分散型液晶の黄変を抑制し、また、二色性色素を併用した場合であっても色素の褪色ないし黄変が抑制された高分子分散型液晶素子を実現することができる。そのため、本発明の高分子分散型液晶素子は、ＣＩＥのＣ光源を用いた分光透過率から求めたＬ*ａ*ｂ*表色系でのａ*値が、透過状態において０．０以下、散乱状態においても３．０以下とすることができ、ｂ*値が透過状態において９．０以下、散乱状態においても９．０以下とすることができる。
【実施例】
【００４５】
次に、本発明を実施例により更に具体的に説明するが、本発明はその要旨を超えない限り、以下の実施例の記載に限定されるものではない。
【００４６】
［実施例１］
＜高分子分散型液晶素子用液晶組成物の調製＞
液晶成分として誘電異方性が正である駆動型液晶成分（メルク社製Ｅ７）を５０質量％、重合性化合物としてイソボルニルアクリレートを４７．５質量％、光重合開始剤としてビス（２，４，６−トリメチルベンゾイル）−フェニルフォスフィンオキサイド（ＢＡＳＦ社製ＩＲＧＡＣＵＲＥ８１９）を２．５質量％含む高分子分散型液晶素子用液晶組成物を調製した。
【００４７】
＜高分子分散型液晶素子の作製＞
支持基材として、１００μｍ厚のＰＥＴフィルム基材上にシート抵抗１５０Ω／ｓｑのＩＴＯ膜（透明導電層）が成膜されたものを２枚準備し、一方の支持基材のＩＴＯ膜上にスペーサードライ散布装置（株式会社アイエヌジー社製ＳＤＩ−１２）を用いて直径２０μｍのスペーサ剤（積水化学株式会社製ミクロパール（登録商標）ＳＰ２２０）を散布し、他方の支持基材のＩＴＯ膜上に、上記のようにして調製した高分子分散型液晶素子用液晶組成物をラミネーターを用いて均一な厚みとなるよう塗布した。
【００４８】
２枚の支持基材を、塗布した高分子分散型液晶素子用液晶組成物を挟持するように貼り合せ、褪色防止用蛍光灯（日立株式会社製ＦＲＬ４０ＳＷ／Ｍ／３６−Ｐ−ＮＵ）を用いて、ピーク波長が４０５ｎｍの光を１０分間照射し、高分子分散型液晶素子用液晶組成物中のイソボルニルアクリレートを重合（硬化）させて高分子分散型液晶素子を作製した。得られた高分子分散型液晶素子を所定の大きさに裁断するとともに各ＩＴＯ膜からの電極取り出し加工を行った。
【００４９】
［実施例２］
高分子分散型液晶素子用液晶組成物の調製に際に、二色性色素（三井化学（株）製Ｓ−４２８、）を０．５質量％更に加えた以外は実施例１と同様にして高分子分散型液晶素子を作製した。
【００５０】
［比較例１］
光照射を、褪色防止用蛍光灯に代えて高圧水銀灯（主波長３６５ｎｍ）を用いた以外は、実施例１と同様にして高分子分散型液晶素子を作製した。
【００５１】
［比較例２］
光照射を、褪色防止用蛍光灯に代えて高圧水銀灯（主波長３６５ｎｍ）を用いた以外は、実施例２と同様にして高分子分散型液晶素子を作製した。
【００５２】
［比較例３］
光重合開始剤として、ビス（２，４，６−トリメチルベンゾイル）−フェニルフォスフィンオキサイドに代えて、３２０ｎｍ〜３７０ｎｍを吸収帯域とする２，２−ジメトキシ−２−フェニルアセトン（ＢＡＳＦ社製ＩＲＧＡＣＵＲＥ６５１）を用いた以外は、実施例１と同様にして高分子分散型液晶素子用液晶組成物を調製し、実施例１と同様にして光照射を行ったところ重合性化合物が重合せず、高分子分散型液晶素子を作製することができなかった。
【００５３】
＜高分子分散型液晶素子の黄変度、褪色性の評価＞
上記のようにして得られた各高分子分散型液晶素子について、分光光度計（日本分光（株）社製Ｖ７０００）を用いて、ＣＩＥのＣ光源を用いた分光透過率から、素子の散乱状態および透過状態での透過色（ Ｌ*ａ*ｂ*表色系でのａ*値およびｂ*値）を評価した。これらの評価結果を表１に示す。なお、ａ*値が大きい値であるほど赤味が強く、ｂ*値が大きい値であるほど黄色味が強くなる。
【００５４】
【表１】
2019011412.tif 000003
【００５５】
表１に示した評価結果から明らかなように、実施例１と比較例１との対比、および実施例２と比較例２との対比のいずれも、実施例の高分子分散型液晶素子の方がａ*値およびｂ*値の値が小さく、重合性化合物を重合させる際の光照射によっても、高分子分散型液晶素子の黄変を抑制し、また二色性色素を併用した場合であっても色素の褪色ないし黄変が抑制できることが分かる。
【符号の説明】
【００５６】
１１Ａ、１１Ｂ  透明電極フィルム
１２、  高分子分散型液晶層
１２０  ポリマーの３次元ネットワーク構造
１２１  液晶成分
１２２  ポリマー
１２３  液晶成分の液滴
１３Ａ、１３Ｂ  垂直配向膜
【図１】
2019011412.tif 000004
【図２】
2019011412.tif 000005
【図３】
2019011412.tif 000006